(57)【要約】【課題】透過型液晶表示装置の前面に半透過鏡を配置して、表示装置の表示時（発光時）に半透過鏡を透過して該表示を視認可能にし、表示装置の非表示時（非発光時）に鏡として機能できるようにする場合に、透過率あるいは反射率を向上させ、もしくは、光の利用効率を向上させ、または、反射光に特定の色彩を持たせて装飾的効果が得られるようにする。【解決手段】透明基板２８の裏面側に半透過金属膜３０を成膜する。半透過金属膜３０の裏面側に、屈折率が１．３５〜１．５で、光学膜厚が０．０５λ〜０．５λ（λ＝５５０ｎｍ）の最外層低屈折率誘電体膜３２を成膜する。最外層低屈折率誘電体膜３２の裏面は、気体層または真空層１８を介して透過型液晶表示装置１０に対面する。透明基板２８と半透過金属膜３０との間に、屈折率が１．８〜２．６、好ましくは２．２〜２．５の高屈折率誘電体膜３４または誘電体多層膜４２を成膜することもできる。【選択図】  図１
2007034061.tif 000002
【特許請求の範囲】
【請求項１】
発光型表示装置の前面側に配置される半透過鏡であって、
透明基板と、
該透明基板の裏面側に成膜された半透過金属膜と、
該半透過金属膜の裏面側に成膜された、屈折率が１．３５〜１．５で、光学膜厚が０．０５λ〜０．５λ（λ＝５５０ｎｍ）の最外層低屈折率誘電体膜とを具備してなり、
前記最外層低屈折率誘電体膜の裏面が、気体層または真空層を介して前記発光型表示装置に対面している表示装置用半透過鏡。
【請求項２】
前記半透過金属膜が前記透明基板の裏面に直接成膜されている請求項１記載の表示装置用半透過鏡。
【請求項３】
前記透明基板と前記半透過金属膜との間に、屈折率が１．８〜２．６、好ましくは２．２〜２．５で光学膜厚が０．０５λ〜０．５λ（λ＝５５０ｎｍ）の高屈折率誘電体膜が成膜されている請求項１記載の表示装置用半透過鏡。
【請求項４】
前記透明基板と前記半透過金属膜との間に、屈折率が１．８〜２．６、好ましくは２．２〜２．５で光学膜厚が０．０５λ〜０．５λ（λ＝５５０ｎｍ）の高屈折率誘電体膜と、屈折率が１．３５〜１．５で光学膜厚が０．０５λ〜０．５λ（λ＝５５０ｎｍ）の低屈折率誘電体膜を奇数層交互にかつ両端部の層を前記高屈折率誘電体膜で構成した誘電体多層膜が成膜されている請求項1記載の表示装置用半透過鏡。
【請求項５】
前記最外層低屈折率誘電体膜が前記半透過金属膜の裏面に直接成膜されている請求項１から４のいずれかに記載の表示装置用半透過鏡。
【請求項６】
前記最外層低屈折率誘電体膜の裏面が前記気体層または真空層に直接接している請求項１から５のいずれかに記載の表示装置用半透過鏡。
【請求項７】
前記半透過金属膜がＣｒ，Ｎｉ，ＣｒとＮｉの合金のいずれかで構成される請求項１から６のいずれかに記載の表示装置用半透過鏡。
【請求項８】
前記半透過金属膜の膜厚が４ｎｍ〜６０ｎｍ、好ましくは４ｎｍ〜３０ｎｍである請求項１から７のいずれかに記載の表示装置用半透過鏡。
【発明の詳細な説明】
【技術分野】
【０００１】
この発明は、ＣＲＴ（陰極線管）、ＰＤＰ（プラズマ・ディスプレイ）、有機ＥＬ、ＦＥＤ（フィールド・エミッション・ディスプレイ）等の自発光型発光表示装置、あるいは、透過型液晶表示装置等の非自発光型発光表示装置（この出願では、この両者を含めて「発光型表示装置」という。）の前面側に配置される半透過鏡に関し、表示装置の表示時（発光時）に該半透過鏡を透過して該表示を視認可能にし、表示装置の非表示時（非発光時）に鏡として機能できるようにしたものである。
【背景技術】
【０００２】
下記特許文献１には、携帯電話機等の表示装置の前面側に半透過鏡（マジックミラー）を配置して、表示装置の表示時に該表示を半透過鏡を透過して視認できるようにし、表示装置の非表示時に半透過鏡をコンパクトミラー（携帯用鏡）として使用できるようにした技術が記載されている。
【特許文献１】特開２００３−１２２２６０号公報（図１）
【発明の開示】
【発明が解決しようとする課題】
【０００３】
上記特許文献１に記載の技術のように表示装置の前面側に半透過鏡を配置して鏡としての機能を持たせる場合には、表示装置の表示時には表示の視認性が高く、表示装置の非表示時には鏡としての能力が高いことが望ましい。表示装置の表示時に表示の視認性を良好にするためには、半透過鏡の透過率が高いことが望ましい。一方、非表示時に鏡として高い能力を得るためには、使用者の視点側から見た反射率が高いことが望ましい。最も理想的な形は、透過率と使用者の視点側から見た反射率がともに高いことであるが、一方の数値が多少低下しても、他方の数値がこの低下分以上に増加すれば、利用価値がある。したがって、透過率と使用者の視点側から見た反射率の合計値（以下「光の利用効率」という。）が高いことも１つの望ましい形と言える。
【０００４】
ところで、前記特許文献１に記載のものでは、半透過鏡を透明基板の表面側に配置しているため、携帯電話機の表示部分が硬い物に当たったり擦れたりすると、半透過鏡を構成している金属膜あるいは誘電体多層膜が剥がれて鏡としての機能が失われるおそれがあった。その対策として、半透過鏡を透明基板の裏面側に配置することが考えられる。ところが、透明基板の裏面側に金属膜で半透過鏡を構成したところ、透過率、視点側から見た反射率、光の利用効率が十分と言えるものではなかった。また、視点側から見た反射率の分光特性が平坦であり、反射光に特定の色彩を持たせて装飾的効果を得ることができなかった。
【０００５】
この発明は上述の点に鑑みてなされたもので、透明基板の裏面側に半透過鏡を配置する場合の透過率あるいは視点側から見た反射率を向上させ、もしくは、光の利用効率を向上させ、または、反射光に特定の色彩を持たせて装飾的効果が得られるようにした表示装置用半透過鏡を提供しようとするものである。
【課題を解決するための手段】
【０００６】
この発明は、発光型表示装置の前面側に配置される半透過鏡であって、透明基板と、該透明基板の裏面側に成膜された半透過金属膜と、該半透過金属膜の裏面側に成膜された、屈折率が１．３５〜１．５で、光学膜厚が０．０５λ〜０．５λ（λ＝５５０ｎｍ）の最外層低屈折率誘電体膜とを具備してなり、前記最外層低屈折率誘電体膜の裏面が、気体層または真空層を介して前記発光型表示装置に対面しているものである。このような構成によれば、最外層に低屈折率誘電体膜を設けたことにより、該低屈折率誘電体膜が無い場合に比べて、透過率あるいは視点側から見た反射率が向上し、もしくは、光の利用効率が向上することがわかった。
【０００７】
最外層低屈折率誘電体膜は、例えば、ＳｉＯ２（屈折率ｎ≒１．４５）、ＭｇＦ２（ｎ≒１．３８）で構成することができる。また、半透過金属膜は、例えば、Ｃｒ，Ｎｉ，ＣｒとＮｉの合金等で構成することができる。半透過金属膜の膜厚は、例えば、４ｎｍ〜６０ｎｍ、好ましくは４ｎｍ〜３０ｎｍに設定することができる。
【０００８】
透明基板と半透過金属膜との間には、他の膜として、例えば、屈折率が１．８〜２．６、好ましくは２．２〜２．５の高屈折率誘電体膜を配置することもできる。この高屈折率誘電体膜は、例えば、ＴｉＯ２（ｎ≒２．３５）、Ｎｂ２Ｏ５（ｎ≒２．３）、ＺｒＯ２（ｎ≒１．９）等で構成することができる。このような構成にすると、使用者の視点側から見た反射率の可視光域での分光特性のピークが目立つようになり、反射光に特定の色彩を持たせて装飾的効果を得ることができる。また、透明基板と半透過金属膜との間には、他の膜として、前記高屈折率誘電体膜と前記低屈折率誘電体膜を奇数層交互にかつ両端部の層を高屈折率誘電体膜で構成した誘電体多層膜を配置することもできる。このように誘電体多層膜を配置した構成にすると、使用者の視点側から見た反射率の可視光域での分光特性のピークがさらに目立つようになり、反射光の色彩をより強調することができる。
【発明を実施するための最良の形態】
【０００９】
この発明を透過型液晶表示装置に適用した場合の実施の形態を以下説明する。なお、図面に示す各実施の形態の断面図は、各層の厚みを模式的に図示している。
（実施の形態１）
この発明の実施の形態１を図１に示す。発光型表示装置を構成する透過型液晶表示装置１０は、液晶素子１２とその裏面側に配置された照明装置１４で構成される。透過型液晶表示装置１０の前面側には、スペーサ１６で構成される空間１８を挟んで、この発明による半透過鏡２０−１が配置されている。空間１８は気体層（空気層または他の気体による層）または真空層を構成する。この半透過鏡付表示装置２２は携帯電話機等の機器２４に組み込まれ、半透過鏡２０−１は機器２４の筐体の一部を構成し、機器２４の最表面に露出して配置される。使用者は、半透過鏡２０−１の手前側の視点２６から半透過鏡２０−１を覗くと、表示装置１０の表示時には、照明装置１４が点灯して、該表示を半透過鏡２０−１を透過して視認することができ、表示装置１０の非表示時（非発光時）には、照明装置１４が消灯して（このとき、液晶素子１２の表面は黒色または黒色に近い暗色を呈する。）、使用者自身の顔の映像を半透過鏡２０−１で反射させて視認することができる。
【００１０】
半透過鏡２０−１は、無色透明ガラス板、無色透明プラスチック板等で構成される透明基板２８を具えている。透明基板２８の裏面（使用者の視点２６から見て裏側の面）には、Ｃｒ，Ｎｉ，ＣｒとＮｉの合金等による、膜厚が４ｎｍ〜６０ｎｍ、好ましくは４ｎｍ〜３０ｎｍの半透過金属膜３０が、蒸着法、スパッタ法等の成膜法によって直接成膜されている。半透過金属膜３０の裏面には、ＳｉＯ２，ＭｇＦ２等による、屈折率が１．３５〜１．５で、光学膜厚が０．０５λ〜０．５λ（λ＝５５０ｎｍ）の最外層低屈折率誘電体膜３２が、蒸着法、スパッタ法等の成膜法によって直接成膜されている。最外層低屈折率誘電体膜３２は半透過鏡２０−１の裏面側の最外層を構成している。最外層低屈折率誘電体膜３２の裏面は、気体層または真空層１８に直接接し、気体層または真空層１８を介して透過型液晶表示装置１０に対面している。
【００１１】
（実施の形態２）
この発明の実施の形態２を図２に示す。この半透過鏡付表示装置３３は、半透過鏡２０−２以外の構成は図１の半透過鏡付表示装置２２と同じである。図１と共通する部分には同一の符号を用いる。半透過鏡２０−２は、無色透明ガラス板、無色透明プラスチック板等で構成される透明基板２８を具えている。透明基板２８の裏面には、ＴｉＯ２，Ｎｂ２Ｏ５，ＺｒＯ２等による、屈折率が１．８〜２．６、好ましくは２．２〜２．５で、光学膜厚が０．０５λ〜０．５λ（λ＝５５０ｎｍ）の高屈折率誘電体膜３４が、蒸着法、スパッタ法等の成膜法によって直接成膜されている。高屈折率誘電体膜３４の裏面には、Ｃｒ，Ｎｉ，ＣｒとＮｉの合金等による、膜厚が４ｎｍ〜６０ｎｍ、好ましくは４ｎｍ〜３０ｎｍの半透過金属膜３０が、蒸着法、スパッタ法等の成膜法によって直接成膜されている。半透過金属膜３０の裏面には、ＳｉＯ２，ＭｇＦ２等による、屈折率が１．３５〜１．５で、光学膜厚が０．０５λ〜０．５λ（λ＝５５０ｎｍ）の最外層低屈折率誘電体膜３２が、蒸着法、スパッタ法等の成膜法によって直接成膜されている。最外層低屈折率誘電体膜３２は半透過鏡２０−２の裏面側の最外層を構成している。最外層低屈折率誘電体膜３２の裏面は、気体層または真空層１８に直接接し、気体層または真空層１８を介して透過型液晶表示装置１０に対面している。
【００１２】
（実施の形態３）
この発明の実施の形態３を図３に示す。この半透過鏡付表示装置３５は、半透過鏡２０−３以外の構成は図１の半透過鏡付表示装置２２と同じである。図１と共通する部分には同一の符号を用いる。半透過鏡２０−３は、無色透明ガラス板、無色透明プラスチック板等で構成される透明基板２８を具えている。透明基板２８の裏面には、ＴｉＯ２，Ｎｂ２Ｏ５，ＺｒＯ２等による、屈折率が１．８〜２．６、好ましくは２．２〜２．５で、光学膜厚が０．０５λ〜０．５λ（λ＝５５０ｎｍ）の高屈折率誘電体膜３６と、ＳｉＯ２，ＭｇＦ２等による、屈折率が１．３５〜１．５で、光学膜厚が０．０５λ〜０．５λ（λ＝５５０ｎｍ）の低屈折率誘電体膜３８と、ＴｉＯ２，Ｎｂ２Ｏ５，ＺｒＯ２等による、屈折率が１．８〜２．６、好ましくは２．２〜２．５で、光学膜厚が０．０５λ〜０．５λ（λ＝５５０ｎｍ）の高屈折率誘電体膜４０を蒸着法、スパッタ法等の成膜法によって順次成膜して構成される誘電体多層膜４２が直接成膜されている。誘電体多層膜４２の裏面には、Ｃｒ，Ｎｉ，ＣｒとＮｉの合金等による、膜厚が４ｎｍ〜６０ｎｍ、好ましくは４ｎｍ〜３０ｎｍの半透過金属膜３０が、蒸着法、スパッタ法等の成膜法によって直接成膜されている。半透過金属膜３０の裏面には、ＳｉＯ２，ＭｇＦ２等による、屈折率が１．３５〜１．５で、光学膜厚が０．０５λ〜０．５λ（λ＝５５０ｎｍ）の最外層低屈折率誘電体膜３２が、蒸着法、スパッタ法等の成膜法によって直接成膜されている。最外層低屈折率誘電体膜３２は半透過鏡２０−３の裏面側の最外層を構成している。最外層低屈折率誘電体膜３２の裏面は、気体層または真空層１８に直接接し、気体層または真空層１８を介して透過型液晶表示装置１０に対面している。なお、誘電体多層膜４２は、ここでは３層構造にした場合を示したが、５層、７層、９層、…等の奇数層構造とすることもできる。いずれの場合も、誘電体多層膜４２の両端部の層は高屈折率誘電体膜で構成する。
【００１３】
実施の形態１〜３の半透過鏡２０−１，２０−２，２０−３について、最外層低屈折率誘電体膜３２その他の膜の膜厚を変化させて、可視光域（３８０ｎｍ〜７８０ｎｍ）での分光特性をシミュレーションした。その結果を説明する。なお、このシミュレーションは、次の条件で行った。
（シミュレーション条件）
・透明基板２８：無色透明ガラス基板
・半透過金属膜３０：Ｃｒ膜（膜厚１９ｎｍ。但し、図１５のシミュレーション条件は膜厚４ｎｍ〜１００ｎｍ）
・最外層低屈折率誘電体膜３２：ＳｉＯ２膜（光学膜厚０〜０．５λ。但し、図２４〜図２６のシミュレーションは光学膜厚０．１５λ〜０．３λ、図２７〜図３８のシミュレーション条件は光学膜厚０．０５λ，０．２λ，０．５λ）
・気体層または真空層１８：空気層
・高屈折率誘電体膜３４，３６，４０：ＴｉＯ２膜（光学膜厚０．２５λ。但し、図２４〜図２６のシミュレーションは光学膜厚０．３λ〜０．６λ、図４３〜図５８のシミュレーション条件は光学膜厚０．０５λ，０．５λ）
・低屈折率誘電体膜３８：ＳｉＯ２膜（光学膜厚０．２５λ。但し、図４３〜図５８のシミュレーション条件は光学膜厚０．０５λ，０．５λ）
【００１４】
比較のために、図４、図５に示す比較例１、比較例２についても、最外層の最外層低屈折率誘電体膜３２の膜厚を変化させて、可視光域での分光特性をシミュレーションした。図４の比較例１の半透過鏡２０−４は、実施の形態１（図１）の半透過鏡２０−１において、半透過金属膜３０と最外層低屈折率誘電体膜３２との間に、高屈折率誘電体膜４４として光学膜厚０．２５λのＴｉＯ２膜を成膜したものである。図５の比較例２の半透過鏡２０−５は、比較例１（図４）の半透過鏡２０−４において、透明基板２８と半透過金属膜３０との間に、さらに高屈折率誘電体膜４６として光学膜厚０．２５λのＴｉＯ２膜を成膜したものである。比較例１、比較例２のその他のシミュレーション条件は上記実施の形態１〜３のシミュレーション条件と同じである。
【００１５】
このシミュレーションでは、図６に図示する次の項目について計算を行った。
（シミュレーション項目）
・「表示装置側反射率」：表示装置１０側から見た半透過鏡２０の半透過反射面２０ａ（Ｃｒ膜３０、誘電体膜３２，３４，３６，３８，４０，４４，４６が形成されている面）の反射率
・「視点側反射率」：使用者の視点２６側から見た半透過鏡２０の半透過反射面２０ａの反射率
・「透過率」：半透過鏡２０の厚み方向全体の透過率
・「光の利用効率」：「表示装置側反射率」と「透過率」の合計値
【００１６】
なお、表示装置１０の表示の視認性を良くするためには、透過率が高いことが望ましい（表示装置側反射率は透過率に反映する）。また、鏡として高い能力を得るためには、視点側反射率が高いことが望ましい。最も理想的な形は、最外層低屈折率誘電体膜３２を設けない場合に比べて、透過率が高く、かつ、視点側反射率が高いことであるが、透過率、視点側反射率のいずれか一方の数値が多少低下しても、他方の数値がこの低下分以上に増加すれば、光の利用効率としては上がるので、１つの望ましい形と言える。
【００１７】
以下、シミュレーション結果を説明する。
（１）実施の形態１（図１）のシミュレーション結果（その１）
実施の形態１について、ＳｉＯ２膜で構成される最外層低屈折率誘電体膜３２の膜厚を様々に変化させてシミュレーションした分光特性を、図７（表示装置側反射率特性）、図８（視点側反射率特性）、図９（透過率特性）、図１０（光の利用効率特性）にそれぞれ示す。ここでは、Ｃｒ膜で構成される半透過金属膜３０の膜厚を１９ｎｍに固定した。
【００１８】
図７によれば、最外層低屈折率誘電体膜３２の光学膜厚が０．０５λ〜０．２λでは、最外層低屈折率誘電体膜３２の光学膜厚が０の場合（つまり、最外層低屈折率誘電体膜３２が無い場合）に比べて、表示装置側反射率が可視光域全域で低下している。これに対し、最外層最外層低屈折率誘電体膜３２の光学膜厚が０．３λ〜０．５λでは、表示装置側反射率が最外層低屈折率誘電体膜３２が無い場合よりも高くなっている領域がある。しかし、可視光領域全体で表示装置側反射率を平均すれば、その平均値は最外層低屈折率誘電体膜３２の光学膜厚が０．０５λ〜０．５λで、最外層低屈折率誘電体膜３２が無い場合よりも低くなっている。したがって、図７によれば、最外層低屈折率誘電体膜３２の光学膜厚が０．０５λ〜０．５λで、最外層低屈折率誘電体膜３２が無い場合に比べて、表示装置側反射率の平均値を下げる効果（表示装置１０の表示の視認性の改善に寄与する）が得られることがわかる。
【００１９】
図８によれば、最外層低屈折率誘電体膜３２の光学膜厚が０．２λ，０．３λでは、最外層低屈折率誘電体膜３２が無い場合に比べて、視点側反射率が可視光域全域で増加している。これに対し、最外層低屈折率誘電体膜３２の光学膜厚が０．４λ，０．５λでは、視点側反射率が、最外層低屈折率誘電体膜３２が無い場合よりも低くなっている領域がある。しかし、可視光領域全体で視点側反射率を平均すれば、その平均値は最外層低屈折率誘電体膜３２の光学膜厚が０．２λ〜０．５λで、最外層低屈折率誘電体膜３２が無い場合よりも高くなっている。また、視点側反射率のピークについてみれば、最外層低屈折率誘電体膜３２の光学膜厚が０．２λ〜０．５λで、最外層低屈折率誘電体膜３２が無い場合に比べて、ピークが高くなっている。一方、最外層低屈折率誘電体膜３２の光学膜厚が０．０５λ，０．０７５λでは、視点側反射率が可視光域全域で、最外層低屈折率誘電体膜３２が無い場合よりも低下している。また、最外層低屈折率誘電体膜３２の光学膜厚が０．１λでは、視点側反射率が可視光域のほぼ全域で、最外層低屈折率誘電体膜３２が無い場合よりも低下している。したがって、図８によれば、最外層低屈折率誘電体膜３２の光学膜厚が０．２λ〜０．５λで、最外層低屈折率誘電体膜３２が無い場合に比べて、視点側反射率の平均値およびピークを上げる効果（鏡としての機能の向上に寄与する）が得られることがわかる。
【００２０】
図９によれば、最外層低屈折率誘電体膜３２の光学膜厚が０．０５λ〜０．２λでは、最外層低屈折率誘電体膜３２が無い場合に比べて、透過率が可視光域全域で増加している。これに対し、最外層低屈折率誘電体膜３２の光学膜厚が０．３λ〜０．５λでは、透過率が、最外層低屈折率誘電体膜３２が無い場合よりも低くなっている領域がある。しかし、可視光領域全体で透過率を平均すれば、その平均値は最外層低屈折率誘電体膜３２の光学膜厚が０．０５λ〜０．５λで、最外層低屈折率誘電体膜３２が無い場合よりも高くなっている。したがって、図９によれば、最外層低屈折率誘電体膜３２の光学膜厚が０．０５λ〜０．５λで、最外層低屈折率誘電体膜３２が無い場合に比べて、透過率の平均値を上げる効果（表示装置１０の表示の視認性の改善に寄与する）が得られることがわかる。
【００２１】
図１０によれば、最外層低屈折率誘電体膜３２の光学膜厚が０．０５λ〜０．５λで、最外層低屈折率誘電体膜３２が無い場合に比べて、光の利用効率の平均値が増加している。
【００２２】
以上をまとめると、実施の形態１（図１）の半透過鏡付表示装置２２によれば、最外層低屈折率誘電体膜３２を設けることにより、最外層低屈折率誘電体膜３２が無い場合に比べて、次の（１ａ）〜（１ｄ）の効果が得られる（カッコ内は、該当する効果が得られる最外層低屈折率誘電体膜３２の光学膜厚）。
（１ａ）表示装置側反射率の平均値を下げる効果（０．０５λ〜０．５λ）
（１ｂ）視点側反射率の平均値およびピークを上げる効果（０．２λ〜０．５λ）
（１ｃ）透過率の平均値を上げる効果（０．０５λ〜０．５λ）
（１ｄ）光の利用効率の平均値を上げる効果（０．０５λ〜０．５λ）
したがって、鏡としての反射率を重視する場合は、視点側反射率が高い方がよいから、最外層低屈折率誘電体膜３２の光学膜厚を０．２λ〜０．５λに設定し、表示の視認性を重視する場合は、表示装置側反射率が低く透過率が高い方がよいから、最外層低屈折率誘電体膜３２の光学膜厚を０．０５λ〜０．５λに設定し、光の利用効率を重視する場合は、最外層低屈折率誘電体膜３２の光学膜厚を０．０５λ〜０．５λに設定すればよいことになる。
【００２３】
図７〜図１０によれば、最外層低屈折率誘電体膜３２の光学膜厚が０．２λ，０．３λで、上記（１ａ）〜（１ｄ）の効果がバランス良く得られているので、この膜厚範囲について膜厚をより細かく区切ってシミュレーションを行った。その結果を図１１（表示装置側反射率）、図１２（視点側反射率）、図１３（透過率）、図１４（光の利用効率）にそれぞれ示す。図１１〜図１４によれば、最外層低屈折率誘電体膜３２の光学膜厚が０．２λ〜０．３λで、上記（１ａ）〜（１ｄ）の効果がバランス良く得られることがわかる。
【００２４】
（２）実施の形態１（図１）のシミュレーション結果（その２）
実施の形態１について、Ｃｒ膜で構成される半透過金属膜３０の膜厚を様々に変化させて透過率をシミュレーションした分光特性を図１５に示す。ここでは、ＳｉＯ２膜で構成される最外層低屈折率誘電体膜３２の光学膜厚を０．２５λに固定した。図１５によれば、半透過金属膜３０の膜厚が４ｎｍの場合は、可視光領域全体での透過率の平均値は８０％程度ある。これに対し、膜厚が５０ｎｍになると、透過率の平均値は１０％を割り、膜厚が１００ｎｍになると、透過率の平均値は１％以下となり、ほとんど透過しなくなる。半透過鏡として利用するためには、透過率は５％〜８０％、好ましくは２５％〜８０％が必要である。このことを考慮すると、半透過金属膜３０の膜厚は、４ｎｍ〜６０ｎｍ、好ましくは４ｎｍ〜３０ｎｍに設定するのがよいと言える。
【００２５】
（３）実施の形態２（図２）のシミュレーション結果（その１）
実施の形態２について、ＳｉＯ２膜で構成される最外層低屈折率誘電体膜３２の膜厚を様々に変化させてシミュレーションした分光特性を、図１６（表示装置側反射率特性）、図１７（視点側反射率特性）、図１８（透過率特性）、図１９（光の利用効率特性）にそれぞれ示す。ここでは、Ｃｒ膜で構成される半透過金属膜３０の膜厚を１９ｎｍに固定し、ＴｉＯ２膜で構成される高屈折率誘電体膜３４の光学膜厚を０．２５λに固定した。
【００２６】
図１６によれば、最外層低屈折率誘電体膜３２の光学膜厚が０．０５λ〜０．２λでは、最外層低屈折率誘電体膜３２が無い場合に比べて、表示装置側反射率が可視光域全域で低下している。これに対し、最外層最外層低屈折率誘電体膜３２の光学膜厚が０．３λ〜０．５λでは、表示装置側反射率が最外層低屈折率誘電体膜３２が無い場合よりも高くなっている領域がある。しかし、可視光領域全体で表示装置側反射率を平均すれば、その平均値は最外層低屈折率誘電体膜３２の光学膜厚が０．０５λ〜０．５λで、最外層低屈折率誘電体膜３２が無い場合よりも低くなっている。したがって、図１６によれば、最外層低屈折率誘電体膜３２の光学膜厚が０．０５λ〜０．５λで、最外層低屈折率誘電体膜３２が無い場合に比べて、表示装置側反射率の平均値を下げる効果（表示装置１０の表示の視認性の改善に寄与する）が得られることがわかる。
【００２７】
図１７によれば、最外層低屈折率誘電体膜３２の光学膜厚が０．３λでは、最外層低屈折率誘電体膜３２が無い場合に比べて、視点側反射率が可視光域全域で増加している。これに対し、最外層低屈折率誘電体膜３２の光学膜厚が０．４λ，０．５λでは、視点側反射率が、最外層低屈折率誘電体膜３２が無い場合よりも低くなっている領域がある。しかし、可視光領域全体で視点側反射率を平均すれば、その平均値は最外層低屈折率誘電体膜３２の光学膜厚が０．３λ，０．４λで、最外層低屈折率誘電体膜３２が無い場合よりも高くなっている。また、視点側反射率のピークについてみれば、最外層低屈折率誘電体膜３２の光学膜厚が０．２λ，０．３λ，０．５λで、最外層低屈折率誘電体膜３２が無い場合に比べて、ピークが高くなっている。一方、最外層低屈折率誘電体膜３２の光学膜厚が０．０５λ〜０．１λでは、視点側反射率が、可視光域全域で、最外層低屈折率誘電体膜３２が無い場合よりも低下している。したがって、図１７によれば、最外層低屈折率誘電体膜３２の光学膜厚が０．３λ，０．４λで、最外層低屈折率誘電体膜３２が無い場合に比べて、視点側反射率の平均値を上げる効果（鏡としての機能の向上に寄与する）が得られ、最外層低屈折率誘電体膜３２の光学膜厚が０．２λ，０．３λ，０．５λで、最外層低屈折率誘電体膜３２が無い場合に比べて、視点側反射率のピークを上げる効果が得られることがわかる。この最外層低屈折率誘電体膜３２の光学膜厚が０．２λ，０．３λ，０．５λのときの視点側反射率特性の起伏は、実施の形態１の場合（図８）よりも顕著であり、反射光に特定の色彩が付き、装飾的効果が得られることがわかる。
【００２８】
図１８によれば、最外層低屈折率誘電体膜３２の光学膜厚が０．０５λ〜０．２λでは、最外層低屈折率誘電体膜３２が無い場合に比べて、透過率が可視光域全域で増加している。これに対し、最外層低屈折率誘電体膜３２の光学膜厚が０．３λ〜０．５λでは、透過率が、最外層低屈折率誘電体膜３２が無い場合よりも低くなっている領域がある。しかし、可視光領域全体で透過率を平均すれば、その平均値は最外層低屈折率誘電体膜３２の光学膜厚が０．０５λ〜０．５λで、最外層低屈折率誘電体膜３２が無い場合よりも高くなっている。したがって、図１８によれば、最外層低屈折率誘電体膜３２の光学膜厚が０．０５λ〜０．５λで、最外層低屈折率誘電体膜３２が無い場合に比べて、透過率の平均値を上げる効果（表示装置１０の表示の視認性の改善に寄与する）が得られることがわかる。
【００２９】
図１９によれば、最外層低屈折率誘電体膜３２の光学膜厚が０．１λ〜０．５λで、最外層低屈折率誘電体膜３２が無い場合に比べて、光の利用効率の平均値が増加している。
【００３０】
以上をまとめると、実施の形態２（図２）の半透過鏡付表示装置３３によれば、最外層低屈折率誘電体膜３２および高屈折率誘電体膜３４を設けることにより、最外層低屈折率誘電体膜３２が無い（高屈折率誘電体膜３４は有る）場合に比べて、次の（２ａ）〜（２ｅ）の効果が得られる（カッコ内は、該当する効果が得られる最外層低屈折率誘電体膜３２の光学膜厚）。
（２ａ）表示装置側反射率の平均値を下げる効果（０．０５λ〜０．５λ）
（２ｂ）視点側反射率の平均値を上げる効果（０．３λ，０．４λ）
（２ｃ）視点側反射率のピークを上げる効果（０．２λ，０．３λ，０．５λ）
（２ｄ）透過率の平均値を上げる効果（０．０５λ〜０．５λ）
（２ｅ）光の利用効率の平均値を上げる効果（０．１λ〜０．５λ）
したがって、鏡としての反射率を重視する場合は、視点側反射率が高い方がよいから、最外層低屈折率誘電体膜３２の光学膜厚を０．３λ，０．４λに設定し、反射色を強調する場合は、視点側反射率のピークが高い方がよいから、最外層低屈折率誘電体膜３２の光学膜厚を０．２λ，０．３λ，０．５λに設定し、表示の視認性を重視する場合は、表示装置側反射率が低く透過率が高い方がよいから、最外層低屈折率誘電体膜３２の光学膜厚を０．０５λ〜０．５λに設定し、光の利用効率を重視する場合は、最外層低屈折率誘電体膜３２の光学膜厚を０．１λ〜０．５λに設定すればよいことになる。
【００３１】
図１６〜図１９によれば、最外層低屈折率誘電体膜３２の光学膜厚が０．２λ，０．３λで、上記（２ａ）〜（２ｄ）の効果がバランス良く得られているので、この膜厚範囲について膜厚をより細かく区切ってシミュレーションを行った。その結果を図２０（表示装置側反射率）、図２１（視点側反射率）、図２２（透過率）、図２３（光の利用効率）にそれぞれ示す。図２０〜図２３によれば、最外層低屈折率誘電体膜３２の光学膜厚が０．２λ〜０．３λで、上記（２ａ）〜（２ｄ）の効果がバランス良く得られることがわかる。特に、図２１によれば、反射光に特定の色彩が付く効果が得られることがわかる。
【００３２】
（４）実施の形態２（図２）のシミュレーション結果（その２）
実施の形態２について、高屈折率誘電体膜３４および最外層低屈折率誘電体膜３２の膜厚を様々に変えてシミュレーションした分光特性を、図２４（視点側反射率特性）、図２５（透過率特性）にそれぞれ示す。ここでは、Ｃｒ膜で構成される半透過金属膜３０の膜厚を１９ｎｍに固定した。図２４によれば、高屈折率誘電体膜３４および最外層低屈折率誘電体膜３２の膜厚を変えることにより、視点側反射率特性のピーク波長が変動し、反射色の色彩を様々に設定できることがわかる。図２４のシミュレーション結果による反射色のＣＩＥ色度図を図２６に示す。
【００３３】
（５）実施の形態２（図２）のシミュレーション結果（その３）
実施の形態２について、ＴｉＯ２膜で構成される高屈折率誘電体膜３４の光学膜厚を０．０５λ，０．２λ，０．５λに設定して、ＳｉＯ２膜で構成される最外層低屈折率誘電体膜３２の膜厚を様々に変化させてシミュレーションした分光特性を、図２７〜図３８に示す。ここでは、Ｃｒ膜で構成される半透過金属膜３０の膜厚を１９ｎｍに固定した。図２７〜図３８はそれぞれ次を示す。
（高屈折率誘電体膜３４の光学膜厚が０．０５λのときの特性）
・図２７：表示装置側反射率特性
・図２８：視点側反射率特性
・図２９：透過率特性
・図３０：光の利用効率特性
（高屈折率誘電体膜３４の光学膜厚が０．２λのときの特性）
・図３１：表示装置側反射率特性
・図３２：視点側反射率特性
・図３３：透過率特性
・図３４：光の利用効率特性
（高屈折率誘電体膜３４の光学膜厚が０．５λのときの特性）
・図３５：表示装置側反射率特性
・図３６：視点側反射率特性
・図３７：透過率特性
・図３８：光の利用効率特性
【００３４】
（表示装置側反射率特性について）
図２７、図３１、図３５によれば、可視光領域全体で表示装置側反射率を平均すれば、その平均値は最外層低屈折率誘電体膜３２の光学膜厚が０．０５λ〜０．５λで、最外層低屈折率誘電体膜３２が無い場合よりも低くなっており、表示装置１０の表示の視認性を改善する効果が得られることがわかる。
【００３５】
（視点側反射率特性について）
図２８によれば、可視光領域全体で視点側反射率を平均すれば、その平均値は最外層低屈折率誘電体膜３２の光学膜厚が０．１５λ〜０．５λで、最外層低屈折率誘電体膜３２が無い場合よりも高くなっている。図３２によれば、可視光領域全体で視点側反射率を平均すれば、その平均値は最外層低屈折率誘電体膜３２の光学膜厚が０．３λ，０．４λで、最外層低屈折率誘電体膜３２が無い場合よりも高くなっている。図３６によれば、可視光領域全体で視点側反射率を平均すれば、その平均値は最外層低屈折率誘電体膜３２の光学膜厚が０．２λ〜０．５λで、最外層低屈折率誘電体膜３２が無い場合よりも高くなっている。したがって、図２８、図３２、図３６によれば、最外層低屈折率誘電体膜３２の光学膜厚が０．０５λ〜０．５λの中の特定の膜厚で、最外層低屈折率誘電体膜３２が無い場合に比べて、視点側反射率の平均値を上げる効果（鏡としての機能の向上に寄与する）が得られることがわかる。
【００３６】
（透過率特性について）
図２９、図３３、図３７によれば、可視光領域全体で透過率を平均すれば、その平均値は最外層低屈折率誘電体膜３２の光学膜厚が０．０５λ〜０．５λで、最外層低屈折率誘電体膜３２が無い場合よりも高くなっており、透過率の平均値を上げる効果（表示装置１０の表示の視認性の改善に寄与する）が得られることがわかる。
【００３７】
（光の利用効率特性について）
図３０、図３４、図３８によれば、最外層低屈折率誘電体膜３２の光学膜厚が０．０５λ〜０．５λで、最外層低屈折率誘電体膜３２が無い場合に比べて、光の利用効率の平均値が増加している。
【００３８】
以上のとおり、図２７〜図３８によれば、高屈折率誘電体膜３４の光学膜厚が少なくとも０．０５λ〜０．５λで、最外層低屈折率誘電体膜３２が無い場合に比べて、表示装置１０の表示の視認性を改善する効果、表示装置１０の表示の視認性を改善する効果、光の利用効率の平均値を増加する効果の少なくともいずれかが得られることがわかる。
【００３９】
（６）実施の形態３（図３）のシミュレーション結果
実施の形態３について、ＳｉＯ２膜で構成される最外層低屈折率誘電体膜３２の膜厚を様々に変化させてシミュレーションした分光特性を、図３９（表示装置側反射率特性）、図４０（視点側反射率特性）、図４１（透過率特性）、図４２（光の利用効率特性）にそれぞれ示す。ここでは、Ｃｒ膜で構成される半透過金属膜３０の膜厚を１９ｎｍに固定し、ＴｉＯ２膜で構成される高屈折率誘電体膜３６，４０およびＳｉＯ２膜で構成される低屈折率誘電体膜３８の光学膜厚をそれぞれ０．２５λに固定した。
【００４０】
図３９によれば、最外層低屈折率誘電体膜３２の光学膜厚が０．０５λ〜０．２λでは、最外層低屈折率誘電体膜３２が無い場合に比べて、表示装置側反射率が可視光域全域で低下している。これに対し、最外層最外層低屈折率誘電体膜３２の光学膜厚が０．３λ〜０．５λでは、表示装置側反射率が、最外層低屈折率誘電体膜３２が無い場合よりも高くなっている領域がある。しかし、可視光領域全体で表示装置側反射率を平均すれば、その平均値は最外層低屈折率誘電体膜３２の光学膜厚が０．０５λ〜０．５λで、最外層低屈折率誘電体膜３２が無い場合よりも低くなっている。したがって、図３９によれば、最外層低屈折率誘電体膜３２の光学膜厚が０．０５λ〜０．５λで、最外層低屈折率誘電体膜３２が無い場合に比べて、表示装置側反射率の平均値を下げる効果（表示装置１０の表示の視認性の改善に寄与する）が得られることがわかる。
【００４１】
図４０によれば、最外層低屈折率誘電体膜３２の光学膜厚が０．２λ〜０．４λでは、視点側反射率が、最外層低屈折率誘電体膜３２が無い場合よりも低くなっている領域がある。しかし、視点側反射率のピークについてみれば、最外層低屈折率誘電体膜３２の光学膜厚が０．２λ〜０．４λで、最外層低屈折率誘電体膜３２が無い場合に比べて、ピークが高くなっている。したがって、図４０によれば、最外層低屈折率誘電体膜３２の光学膜厚が０．２λ〜０．４λで、最外層低屈折率誘電体膜３２が無い場合に比べて、視点側反射率のピークを上げる効果が得られることがわかる。この最外層低屈折率誘電体膜３２の光学膜厚が０．２λ〜０．４λのときの視点側反射率特性の起伏は、実施の形態２の場合（図１７）よりもさらに顕著であり、反射光の色をさらに強調して、装飾的効果をさらに高めることができる。
【００４２】
図４１によれば、最外層低屈折率誘電体膜３２の光学膜厚が０．０５λ〜０．２λでは、最外層低屈折率誘電体膜３２が無い場合に比べて、透過率が可視光域全域で増加している。これに対し、最外層低屈折率誘電体膜３２の光学膜厚が０．３λ〜０．５λでは、透過率が、最外層低屈折率誘電体膜３２が無い場合よりも低くなっている領域がある。しかし、可視光領域全体で透過率を平均すれば、その平均値は最外層低屈折率誘電体膜３２の光学膜厚が０．０５λ〜０．５λで、最外層低屈折率誘電体膜３２が無い場合よりも高くなっている。したがって、図４１によれば、最外層低屈折率誘電体膜３２の光学膜厚が０．０５λ〜０．５λで、最外層低屈折率誘電体膜３２が無い場合に比べて、透過率の平均値を上げる効果（表示装置１０の表示の視認性の改善に寄与する）が得られることがわかる。
【００４３】
図４２によれば、最外層低屈折率誘電体膜３２の光学膜厚が０．０５λ〜０．５λで、最外層低屈折率誘電体膜３２が無い場合に比べて、光の利用効率の平均値が増加している。
【００４４】
以上をまとめると、実施の形態３（図３）の半透過鏡付表示装置３５によれば、最外層低屈折率誘電体膜３２および誘電体多層膜４２を設けることにより、最外層低屈折率誘電体膜３２が無い（誘電体多層膜４２は有る）場合に比べて、次の（３ａ）〜（３ｄ）の効果が得られる（カッコ内は、該当する効果が得られる最外層低屈折率誘電体膜３２の光学膜厚）。
（３ａ）表示装置側反射率の平均値を下げる効果（０．０５λ〜０．５λ）
（３ｂ）視点側反射率のピークを上げる効果（０．２λ〜０．４λ）
（３ｃ）透過率の平均値を上げる効果（０．０５λ〜０．５λ）
（３ｄ）光の利用効率の平均値を上げる効果（０．０５λ〜０．５λ）
したがって、反射色を強調する場合は、視点側反射率のピークが高い方がよいから、最外層低屈折率誘電体膜３２の光学膜厚を０．２λ〜０．４λに設定し、表示の視認性を重視する場合は、表示装置側反射率が低く透過率が高い方がよいから、最外層低屈折率誘電体膜３２の光学膜厚を０．０５λ〜０．５λに設定し、光の利用効率を重視する場合は、最外層低屈折率誘電体膜３２の光学膜厚を０．０５λ〜０．５λに設定すればよいことになる。
【００４５】
（７）実施の形態３（図３）のシミュレーション結果（その２）
実施の形態３について、ＴｉＯ２膜で構成される高屈折率誘電体膜３６，４０の光学膜厚を０．０５λまたは０．５λに設定し、ＳｉＯ２膜で構成される低屈折率誘電体膜３８の光学膜厚を０．０５λまたは０．５λに設定して、ＳｉＯ２膜で構成される最外層低屈折率誘電体膜３２の膜厚を様々に変化させてシミュレーションした分光特性を、図４３〜図５８に示す。ここでは、Ｃｒ膜で構成される半透過金属膜３０の膜厚を１９ｎｍに固定した。図４３〜図５８はそれぞれ次を示す。
（高屈折率誘電体膜３６，４０の光学膜厚が０．０５λで、低屈折率誘電体膜３８の光学膜厚が０．０５λのときの特性）
・図４３：表示装置側反射率特性
・図４４：視点側反射率特性
・図４５：透過率特性
・図４６：光の利用効率特性
（高屈折率誘電体膜３６，４０の光学膜厚が０．０５λで、低屈折率誘電体膜３８の光学膜厚が０．５λのときの特性）
・図４７：表示装置側反射率特性
・図４８：視点側反射率特性
・図４９：透過率特性
・図５０：光の利用効率特性
（高屈折率誘電体膜３６，４０の光学膜厚が０．５λで、低屈折率誘電体膜３８の光学膜厚が０．０５λのときの特性）
・図５１：表示装置側反射率特性
・図５２：視点側反射率特性
・図５３：透過率特性
・図５４：光の利用効率特性
（高屈折率誘電体膜３６，４０の光学膜厚が０．５λで、低屈折率誘電体膜３８の光学膜厚が０．５λのときの特性）
・図５５：表示装置側反射率特性
・図５６：視点側反射率特性
・図５７：透過率特性
・図５８：光の利用効率特性
【００４６】
（表示装置側反射率特性について）
図４３、図４７、図５１、図５５によれば、可視光領域全体で表示装置側反射率を平均すれば、その平均値は最外層低屈折率誘電体膜３２の光学膜厚が０．０５λ〜０．５λで、最外層低屈折率誘電体膜３２が無い場合よりも低くなっており、表示装置１０の表示の視認性を改善する効果が得られることがわかる。
【００４７】
（視点側反射率特性について）
図４４によれば、可視光領域全体で視点側反射率を平均すれば、その平均値は最外層低屈折率誘電体膜３２の光学膜厚が０．１５λ〜０．５λで、最外層低屈折率誘電体膜３２が無い場合よりも高くなっている。図４８によれば、可視光領域全体で視点側反射率を平均すれば、その平均値は最外層低屈折率誘電体膜３２の光学膜厚が０．１λ〜０．５λで、最外層低屈折率誘電体膜３２が無い場合よりも高くなっている。図５２によれば、可視光領域全体で視点側反射率を平均すれば、その平均値は最外層低屈折率誘電体膜３２の光学膜厚が０．２λ〜０．５λで、最外層低屈折率誘電体膜３２が無い場合よりも高くなっている。図５６によれば、可視光領域全体で視点側反射率を平均すれば、その平均値は最外層低屈折率誘電体膜３２の光学膜厚が０．２λ〜０．５λで、最外層低屈折率誘電体膜３２が無い場合よりも高くなっている。したがって、図４４、図４８、図５２、図５６によれば、最外層低屈折率誘電体膜３２の光学膜厚が０．０５λ〜０．５λの中の特定の膜厚で、最外層低屈折率誘電体膜３２が無い場合に比べて、視点側反射率の平均値を上げる効果（鏡としての機能の向上に寄与する）が得られることがわかる。
【００４８】
（透過率特性について）
図４５、図４９、図５３、図５７によれば、可視光領域全体で透過率を平均すれば、その平均値は最外層低屈折率誘電体膜３２の光学膜厚が０．０５λ〜０．５λで、最外層低屈折率誘電体膜３２が無い場合よりも高くなっており、透過率の平均値を上げる効果（表示装置１０の表示の視認性の改善に寄与する）が得られることがわかる。
【００４９】
（光の利用効率特性について）
図４６、図５０、図５４、図５８によれば、最外層低屈折率誘電体膜３２の光学膜厚が０．０５λ〜０．５λで、最外層低屈折率誘電体膜３２が無い場合に比べて、光の利用効率の平均値が増加している。
【００５０】
以上のとおり、図４３〜図５８によれば、高屈折率誘電体膜３６，４０の光学膜厚が少なくとも０．０５λ〜０．５λで、また、低屈折率誘電体膜３８の光学膜厚が少なくとも０．０５λ〜０．５λで、最外層低屈折率誘電体膜３２が無い場合に比べて、表示装置１０の表示の視認性を改善する効果、表示装置１０の表示の視認性を改善する効果、光の利用効率の平均値を増加する効果の少なくともいずれかが得られることがわかる。
【００５１】
（５）比較例１（図４）のシミュレーション結果
比較例１についてシミュレーションした分光特性を、図５９（表示装置側反射率特性）、図６０（視点側反射率特性）、図６１（透過率特性）、図６２（光の利用効率特性）にそれぞれ示す。図６０によれば、最外層低屈折率誘電体膜３２の光学膜厚が０．０５λ〜０．５λで、最外層低屈折率誘電体膜３２が無い場合に比べて、視点側反射率の平均値が下がっており、鏡としての機能が低いことがわかる。また、図６２によれば、最外層低屈折率誘電体膜３２の光学膜厚が０．０５λ〜０．５λで、最外層低屈折率誘電体膜３２が無い場合に比べて、光の利用効率の平均値が低下することがわかる。したがって、図４の構造は、表示装置用半透過鏡として相応しくないことがわかる。
【００５２】
（６）比較例２（図５）のシミュレーション結果
比較例２についてシミュレーションした分光特性を、図６３（表示装置側反射率特性）、図６４（視点側反射率特性）、図６５（透過率特性）、図６６（光の利用効率特性）にそれぞれ示す。図６６によれば、最外層低屈折率誘電体膜３２の光学膜厚が０．０５λ〜０．５λで、最外層低屈折率誘電体膜３２が無い場合に比べて、光の利用効率が低下することがわかる。したがって、図５の構造は、表示装置用半透過鏡として相応しくないことがわかる。
【００５３】
なお、前記実施の形態において、透明基板２８の表面側の面（使用者の視点２６側の面）に反射防止膜等の機能膜を成膜することもできる。また、表示装置１０と半透過鏡２０との間に、前記特開２００３−１２２２６０号公報に記載の装置のように、遮蔽制御部（シャッター）を配置することもできる。また、前記実施の形態では、最外層低屈折率誘電体膜３２を半透過金属膜３０の裏面に直接成膜したが、この発明は、透過率あるいは視点側から見た反射率を向上させ、もしくは、光の利用効率を向上させ、または、反射光に特定の色彩を持たせて装飾的効果が損なわれない範囲で、半透過金属膜３０と最外層低屈折率誘電体膜３２の間に他の膜が介在することを排除するものではない。また、前記実施の形態では、最外層低屈折率誘電体膜３２の裏面が気体層または真空層１８と直接接するようにしたが、この発明は、透過率あるいは視点側から見た反射率を向上させ、もしくは、光の利用効率を向上させ、または、反射光に特定の色彩を持たせて装飾的効果が損なわれない範囲で、最外層低屈折率誘電体膜３２の裏面に他の膜が存在することを排除するものではない。
【図面の簡単な説明】
【００５４】
【図１】この発明の実施の形態１を示す断面図である。
【図２】この発明の実施の形態２を示す断面図である。
【図３】この発明の実施の形態３を示す断面図である。
【図４】比較例１を示す断面図である。
【図５】比較例２を示す断面図である。
【図６】実施の形態および比較例についてシミュレーションした項目の説明図である。
【図７】実施の形態１についてシミュレーションした表示装置側反射率特性を示す線図である。
【図８】実施の形態１についてシミュレーションした視点側反射率特性を示す線図である。
【図９】実施の形態１についてシミュレーションした透過率特性を示す線図である。
【図１０】実施の形態１についてシミュレーションした光の利用効率特性を示す線図である。
【図１１】実施の形態１について、最外層低屈折率誘電体膜３２の光学膜厚が０．２λ〜０．３λで、膜厚をより細かく区切ってシミュレーションした表示装置側反射率特性を示す線図である。
【図１２】実施の形態１について、最外層低屈折率誘電体膜３２の光学膜厚が０．２λ〜０．３λで、膜厚をより細かく区切ってシミュレーションした視点側反射率特性を示す線図である。
【図１３】実施の形態１について、最外層低屈折率誘電体膜３２の光学膜厚が０．２λ〜０．３λで、膜厚をより細かく区切ってシミュレーションした透過率特性を示す線図である。
【図１４】実施の形態１について、最外層低屈折率誘電体膜３２の光学膜厚が０．２λ〜０．３λで、膜厚をより細かく区切ってシミュレーションした光の利用効率特性を示す線図である。
【図１５】実施の形態１について、Ｃｒ膜で構成される半透過金属膜３０の膜厚を様々に変化させてシミュレーションした透過率特性を示す線図である。
【図１６】実施の形態２についてシミュレーションした表示装置側反射率特性を示す線図である。
【図１７】実施の形態２についてシミュレーションした視点側反射率特性を示す線図である。
【図１８】実施の形態２についてシミュレーションした透過率特性を示す線図である。
【図１９】実施の形態２についてシミュレーションした光の利用効率特性を示す線図である。
【図２０】実施の形態２について、最外層低屈折率誘電体膜３２の光学膜厚が０．２λ〜０．３λで、膜厚をより細かく区切ってシミュレーションした表示装置側反射率特性を示す線図である。
【図２１】実施の形態２について、最外層低屈折率誘電体膜３２の光学膜厚が０．２λ〜０．３λで、膜厚をより細かく区切ってシミュレーションした視点側反射率特性を示す線図である。
【図２２】実施の形態２について、最外層低屈折率誘電体膜３２の光学膜厚が０．２λ〜０．３λで、膜厚をより細かく区切ってシミュレーションした透過率特性を示す線図である。
【図２３】実施の形態２について、最外層低屈折率誘電体膜３２の光学膜厚が０．２λ〜０．３λで、膜厚をより細かく区切ってシミュレーションした光の利用効率特性を示す線図である。
【図２４】実施の形態２について、高屈折率誘電体膜３４および最外層低屈折率誘電体膜３２の膜厚を様々に変えてシミュレーションした視点側反射率特性を示す線図である。
【図２５】実施の形態２について、高屈折率誘電体膜３４および最外層低屈折率誘電体膜３２の膜厚を様々に変えてシミュレーションした透過率特性を示す線図である。
【図２６】図２４のシミュレーション結果による反射色のＣＩＥ色度図である。
【図２７】実施の形態２について、高屈折率誘電体膜３４の光学膜厚を０．０５λ設定して、最外層低屈折率誘電体膜３２の膜厚を様々に変化させてシミュレーションした表示装置側反射率特性を示す線図である。
【図２８】実施の形態２について、高屈折率誘電体膜３４の光学膜厚を０．０５λ設定して、最外層低屈折率誘電体膜３２の膜厚を様々に変化させてシミュレーションした視点側反射率特性を示す線図である。
【図２９】実施の形態２について、高屈折率誘電体膜３４の光学膜厚を０．０５λ設定して、最外層低屈折率誘電体膜３２の膜厚を様々に変化させてシミュレーションした透過率特性を示す線図である。
【図３０】実施の形態２について、高屈折率誘電体膜３４の光学膜厚を０．０５λ設定して、最外層低屈折率誘電体膜３２の膜厚を様々に変化させてシミュレーションした光の利用効率特性を示す線図である。
【図３１】実施の形態２について、高屈折率誘電体膜３４の光学膜厚を０．２λ設定して、最外層低屈折率誘電体膜３２の膜厚を様々に変化させてシミュレーションした表示装置側反射率特性を示す線図である。
【図３２】実施の形態２について、高屈折率誘電体膜３４の光学膜厚を０．２λ設定して、最外層低屈折率誘電体膜３２の膜厚を様々に変化させてシミュレーションした視点側反射率特性を示す線図である。
【図３３】実施の形態２について、高屈折率誘電体膜３４の光学膜厚を０．２λ設定して、最外層低屈折率誘電体膜３２の膜厚を様々に変化させてシミュレーションした透過率特性を示す線図である。
【図３４】実施の形態２について、高屈折率誘電体膜３４の光学膜厚を０．２λ設定して、最外層低屈折率誘電体膜３２の膜厚を様々に変化させてシミュレーションした光の利用効率特性を示す線図である。
【図３５】実施の形態２について、高屈折率誘電体膜３４の光学膜厚を０．５λ設定して、最外層低屈折率誘電体膜３２の膜厚を様々に変化させてシミュレーションした表示装置側反射率特性を示す線図である。
【図３６】実施の形態２について、高屈折率誘電体膜３４の光学膜厚を０．５λ設定して、最外層低屈折率誘電体膜３２の膜厚を様々に変化させてシミュレーションした視点側反射率特性を示す線図である。
【図３７】実施の形態２について、高屈折率誘電体膜３４の光学膜厚を０．５λ設定して、最外層低屈折率誘電体膜３２の膜厚を様々に変化させてシミュレーションした透過率特性を示す線図である。
【図３８】実施の形態２について、高屈折率誘電体膜３４の光学膜厚を０．５λ設定して、最外層低屈折率誘電体膜３２の膜厚を様々に変化させてシミュレーションした光の利用効率特性を示す線図である。
【図３９】実施の形態３についてシミュレーションした表示装置側反射率特性を示す線図である。
【図４０】実施の形態３についてシミュレーションした視点側反射率特性を示す線図である。
【図４１】実施の形態３についてシミュレーションした透過率特性を示す線図である。
【図４２】実施の形態３についてシミュレーションした光の利用効率特性を示す線図である。
【図４３】実施の形態３について、高屈折率誘電体膜３６，４０の光学膜厚を０．０５λに設定し、低屈折率誘電体膜３８の光学膜厚を０．０５λに設定して、最外層低屈折率誘電体膜３２の膜厚を様々に変化させてシミュレーションした表示装置側反射率特性を示す線図である。
【図４４】実施の形態３について、高屈折率誘電体膜３６，４０の光学膜厚を０．０５λに設定し、低屈折率誘電体膜３８の光学膜厚を０．０５λに設定して、最外層低屈折率誘電体膜３２の膜厚を様々に変化させてシミュレーションした視点側反射率特性を示す線図である。
【図４５】実施の形態３について、高屈折率誘電体膜３６，４０の光学膜厚を０．０５λに設定し、低屈折率誘電体膜３８の光学膜厚を０．０５λに設定して、最外層低屈折率誘電体膜３２の膜厚を様々に変化させてシミュレーションした透過率特性を示す線図である。
【図４６】実施の形態３について、高屈折率誘電体膜３６，４０の光学膜厚を０．０５λに設定し、低屈折率誘電体膜３８の光学膜厚を０．０５λに設定して、最外層低屈折率誘電体膜３２の膜厚を様々に変化させてシミュレーションした光の利用効率特性を示す線図である。
【図４７】実施の形態３について、高屈折率誘電体膜３６，４０の光学膜厚を０．０５λに設定し、低屈折率誘電体膜３８の光学膜厚を０．５λに設定して、最外層低屈折率誘電体膜３２の膜厚を様々に変化させてシミュレーションした表示装置側反射率特性を示す線図である。
【図４８】実施の形態３について、高屈折率誘電体膜３６，４０の光学膜厚を０．０５λに設定し、低屈折率誘電体膜３８の光学膜厚を０．５λに設定して、最外層低屈折率誘電体膜３２の膜厚を様々に変化させてシミュレーションした視点側反射率特性を示す線図である。
【図４９】実施の形態３について、高屈折率誘電体膜３６，４０の光学膜厚を０．０５λに設定し、低屈折率誘電体膜３８の光学膜厚を０．５λに設定して、最外層低屈折率誘電体膜３２の膜厚を様々に変化させてシミュレーションした透過率特性を示す線図である。
【図５０】実施の形態３について、高屈折率誘電体膜３６，４０の光学膜厚を０．０５λに設定し、低屈折率誘電体膜３８の光学膜厚を０．５λに設定して、最外層低屈折率誘電体膜３２の膜厚を様々に変化させてシミュレーションした光の利用効率特性を示す線図である。
【図５１】実施の形態３について、高屈折率誘電体膜３６，４０の光学膜厚を０．５λに設定し、低屈折率誘電体膜３８の光学膜厚を０．０５λに設定して、最外層低屈折率誘電体膜３２の膜厚を様々に変化させてシミュレーションした表示装置側反射率特性を示す線図である。
【図５２】実施の形態３について、高屈折率誘電体膜３６，４０の光学膜厚を０．５λに設定し、低屈折率誘電体膜３８の光学膜厚を０．０５λに設定して、最外層低屈折率誘電体膜３２の膜厚を様々に変化させてシミュレーションした視点側反射率特性を示す線図である。
【図５３】実施の形態３について、高屈折率誘電体膜３６，４０の光学膜厚を０．５λに設定し、低屈折率誘電体膜３８の光学膜厚を０．０５λに設定して、最外層低屈折率誘電体膜３２の膜厚を様々に変化させてシミュレーションした透過率特性を示す線図である。
【図５４】実施の形態３について、高屈折率誘電体膜３６，４０の光学膜厚を０．５λに設定し、低屈折率誘電体膜３８の光学膜厚を０．０５λに設定して、最外層低屈折率誘電体膜３２の膜厚を様々に変化させてシミュレーションした光の利用効率特性を示す線図である。
【図５５】実施の形態３について、高屈折率誘電体膜３６，４０の光学膜厚を０．５λに設定し、低屈折率誘電体膜３８の光学膜厚を０．５λに設定して、最外層低屈折率誘電体膜３２の膜厚を様々に変化させてシミュレーションした表示装置側反射率特性を示す線図である。
【図５６】実施の形態３について、高屈折率誘電体膜３６，４０の光学膜厚を０．５λに設定し、低屈折率誘電体膜３８の光学膜厚を０．５λに設定して、最外層低屈折率誘電体膜３２の膜厚を様々に変化させてシミュレーションした視点側反射率特性を示す線図である。
【図５７】実施の形態３について、高屈折率誘電体膜３６，４０の光学膜厚を０．５λに設定し、低屈折率誘電体膜３８の光学膜厚を０．５λに設定して、最外層低屈折率誘電体膜３２の膜厚を様々に変化させてシミュレーションした透過率特性を示す線図である。
【図５８】実施の形態３について、高屈折率誘電体膜３６，４０の光学膜厚を０．５λに設定し、低屈折率誘電体膜３８の光学膜厚を０．５λに設定して、最外層低屈折率誘電体膜３２の膜厚を様々に変化させてシミュレーションした光の利用効率特性を示す線図である。
【図５９】比較例１についてシミュレーションした表示装置側反射率特性を示す線図である。
【図６０】比較例１についてシミュレーションした視点側反射率特性を示す線図である。
【図６１】比較例１についてシミュレーションした透過率特性を示す線図である。
【図６２】比較例１についてシミュレーションした光の利用効率特性を示す線図である。
【図６３】比較例２についてシミュレーションした表示装置側反射率特性を示す線図である。
【図６４】比較例２についてシミュレーションした視点側反射率特性を示す線図である。
【図６５】比較例２についてシミュレーションした透過率特性を示す線図である。
【図６６】比較例２についてシミュレーションした光の利用効率特性を示す線図である。
【符号の説明】
【００５５】
１０…透過型液晶表示装置（発光型表示装置）、１８…気体層または真空層、２０（２０−１，２０−２，２０−３，２０−４，２０−５）…半透過鏡、２２，３３，３５…半透過鏡付表示装置、２８…透明基板、３０…半透過金属膜、３２…最外層低屈折率誘電体膜、３４…高屈折率誘電体膜、３６，４０…誘電体多層膜の高屈折率誘電体膜、３８…誘電体多層膜の低屈折率誘電体膜、４２…誘電体多層膜。
【図１】
2007034061.tif 000003
【図２】
2007034061.tif 000004
【図３】
2007034061.tif 000005
【図４】
2007034061.tif 000006
【図５】
2007034061.tif 000007
【図６】
2007034061.tif 000008
【図７】
2007034061.tif 000009
【図８】
2007034061.tif 000010
【図９】
2007034061.tif 000011
【図１０】
2007034061.tif 000012
【図１１】
2007034061.tif 000013
【図１２】
2007034061.tif 000014
【図１３】
2007034061.tif 000015
【図１４】
2007034061.tif 000016
【図１５】
2007034061.tif 000017
【図１６】
2007034061.tif 000018
【図１７】
2007034061.tif 000019
【図１８】
2007034061.tif 000020
【図１９】
2007034061.tif 000021
【図２０】
2007034061.tif 000022
【図２１】
2007034061.tif 000023
【図２２】
2007034061.tif 000024
【図２３】
2007034061.tif 000025
【図２４】
2007034061.tif 000026
【図２５】
2007034061.tif 000027
【図２６】
2007034061.tif 000028
【図２７】
2007034061.tif 000029
【図２８】
2007034061.tif 000030
【図２９】
2007034061.tif 000031
【図３０】
2007034061.tif 000032
【図３１】
2007034061.tif 000033
【図３２】
2007034061.tif 000034
【図３３】
2007034061.tif 000035
【図３４】
2007034061.tif 000036
【図３５】
2007034061.tif 000037
【図３６】
2007034061.tif 000038
【図３７】
2007034061.tif 000039
【図３８】
2007034061.tif 000040
【図３９】
2007034061.tif 000041
【図４０】
2007034061.tif 000042
【図４１】
2007034061.tif 000043
【図４２】
2007034061.tif 000044
【図４３】
2007034061.tif 000045
【図４４】
2007034061.tif 000046
【図４５】
2007034061.tif 000047
【図４６】
2007034061.tif 000048
【図４７】
2007034061.tif 000049
【図４８】
2007034061.tif 000050
【図４９】
2007034061.tif 000051
【図５０】
2007034061.tif 000052
【図５１】
2007034061.tif 000053
【図５２】
2007034061.tif 000054
【図５３】
2007034061.tif 000055
【図５４】
2007034061.tif 000056
【図５５】
2007034061.tif 000057
【図５６】
2007034061.tif 000058
【図５７】
2007034061.tif 000059
【図５８】
2007034061.tif 000060
【図５９】
2007034061.tif 000061
【図６０】
2007034061.tif 000062
【図６１】
2007034061.tif 000063
【図６２】
2007034061.tif 000064
【図６３】
2007034061.tif 000065
【図６４】
2007034061.tif 000066
【図６５】
2007034061.tif 000067
【図６６】
2007034061.tif 000068